(57)【要約】  タップ密度が０．６ｇ／ｍｌ以上０．８ｇ／ｍｌ未満であり、粒子間隙容積が０．５ｍｌ／ｇ以上である窒化ホウ素凝集粉末。この窒化ホウ素凝集粉末を含む放熱シート。放熱シートの熱伝導性を向上させると同時に耐電圧特性も良好なものとすることができる窒化ホウ素凝集粉末と、この窒化ホウ素凝集粉末を含む放熱シート、及びこの放熱シートを用いた半導体デバイスが提供される。【特許請求の範囲】
【請求項１】
タップ密度が０．６ｇ／ｍｌ以上０．８ｇ／ｍｌ未満であり、粒子間隙容積が０．５ｍｌ／ｇ以上である窒化ホウ素凝集粉末。
【請求項２】
前記粒子間隙容積が０．９ｇ／ｍｌ以下である、請求項１に記載の窒化ホウ凝集粉末。
【請求項３】
前記窒化ホウ凝集粉末の平均粒子径が、２０μｍ以上２００μｍ以下である、請求項１又は２に記載の窒化ホウ凝集粉末。
【請求項４】
前記窒化ホウ凝集粉末に含まれるＢＮ凝集粒子の粒子内空隙率が４０％以上６０％以下である、請求項１〜３のいずれか１項に記載の窒化ホウ凝集粉末。
【請求項５】
前記窒化ホウ凝集粉末がカードハウス構造である、請求項１〜４のいずれか１項に記載の窒化ホウ凝集粉末。
【請求項６】
請求項１〜５のいずれか１項に記載の窒化ホウ素凝集粉末を含む放熱シート。
【請求項７】
請求項６に記載の放熱シートを用いた半導体デバイス。
【発明の詳細な説明】
【技術分野】
【０００１】
本発明は、半導体デバイス用の放熱シートに好適に用いられる窒化ホウ素凝集粉末と、該窒化ホウ素凝集粉末を含む放熱シートと、この放熱シートを用いた半導体デバイスに関する。
【背景技術】
【０００２】
窒化ホウ素（ＢＮ）は、絶縁性のセラミックであり、ダイヤモンド構造を持つｃ−ＢＮ、黒鉛構造をもつｈ−ＢＮ、乱層構造を持つα−ＢＮ、β−ＢＮなど様々な結晶型が知られている。
これらの中で、ｈ−ＢＮは、黒鉛と同じ層状構造を有し、合成が比較的容易でかつ熱伝導性、固体潤滑性、化学的安定性、耐熱性に優れるという特徴を備えていることから、電気・電子材料分野で多く利用されている。【０００３】
近年、特に電気・電子分野では集積回路の高密度化に伴う発熱が大きな問題となっており、いかに熱を放熱するかが緊急の課題となっている。ｈ−ＢＮは、絶縁性であるにもかかわらず、高い熱伝導性を有するという特徴を活かして、このような放熱部材用熱伝導性フィラーとして注目を集めている。【０００４】
しかしながら、ｈ−ＢＮは板状の粒子形状であり、その板面方向（ａｂ面内あるいは（００２）面内）には高い熱伝導性（通常、熱伝導率として４００Ｗ／ｍ・Ｋ程度）を示すものの、板厚方向（Ｃ軸方向）には低い熱伝導性（通常、熱伝導率として２〜３Ｗ／ｍ・Ｋ程度）しか示さない。このため、ｈ−ＢＮを樹脂に配合してＢＮ粒子含有樹脂組成物とし、例えば、板状のシート状成形体を成形した場合、板状のｈ−ＢＮが成形時のＢＮ粒子含有樹脂組成物の流動方向であるシート状成形体の板面方向に配向することとなり、得られるシート状成形体は、板面方向には熱伝導率に優れるものの、厚み方向には低熱伝導率しか示さない。【０００５】
ｈ−ＢＮ粒子の熱伝導性の異方性を改良するために、樹脂に充填しても上記のような配向が少ない、鱗片板状以外の形状を有する、ｈ−ＢＮを凝集させた凝集粒子が検討されてきた。【０００６】
特許文献１には、純度９３％で、空孔率（空隙率）が５０体積％以下であるＢＮ凝集粒子が記載されている。特許文献１には、タップ密度の記載はなく、半導体デバイスの放熱シートに用いた場合の熱伝導性も耐電圧も未だ不十分であった。【０００７】
特許文献２には、空隙率が５０〜７０体積％で、圧壊強度が１．０〜４．０ＭＰａのＢＮ凝集粒子が記載されている。特許文献２には、タップ密度の記載はなく、熱伝導性も、半導体デバイスの放熱シートに用いた場合の耐電圧も未だ不十分であった。【０００８】
特許文献３には、凝集粒子径（Ｄ５０）が２〜２００μｍ、タップ密度が０．５〜１．０ｇ／ｍｌのＢＮ凝集粒子が記載されている。特許文献３には、凝集粒子を構成する一次粒子の配向や凝集粒子の形状が影響する粒子間隙容積の記載はなく、熱伝導性も、半導体デバイスの放熱シートに用いた場合の相対評価による耐電圧も不十分であった。【０００９】
【特許文献１】国際公開第２０１２／０７０２８９号
【特許文献２】特開２０１７−８２０９１号公報
【特許文献３】特開２０１１−９８８８２号公報
【発明の概要】
【００１０】
本発明は、放熱シートの熱伝導性を向上させると同時に耐電圧特性も良好なものとすることができる窒化ホウ素凝集粉末と、この窒化ホウ素凝集粉末を含む放熱シート、及びこの放熱シートを用いた半導体デバイスを提供することを課題とする。
【課題を解決するための手段】
【００１１】
本発明者は、タップ密度と粒子間隙容積が特定の範囲内にある窒化ホウ素凝集粉末であれば、放熱シートに用いた場合に高い熱伝導性と耐電圧特性を実現し得ることを見出した。【００１２】
即ち、本発明は以下を要旨とする。【００１３】
［１］  タップ密度が０．６ｇ／ｍｌ以上０．８ｇ／ｍｌ未満であり、粒子間隙容積が０．５ｍｌ／ｇ以上である窒化ホウ素凝集粉末。【００１４】
［２］  前記粒子間隙容積が０．９ｇ／ｍｌ以下である、［１］に記載の窒化ホウ凝集粉末。【００１５】
［３］  前記窒化ホウ凝集粉末の平均粒子径が、２０μｍ以上２００μｍ以下である［１］又は［２］に記載の窒化ホウ凝集粉末。【００１６】
［４］  前記窒化ホウ凝集粉末に含まれるＢＮ凝集粒子の粒子内空隙率が４０％以上６０％以下である、［１］〜［３］のいずれかに記載の窒化ホウ凝集粉末。【００１７】
［５］  前記窒化ホウ凝集粉末がカードハウス構造である、［１］〜［４］のいずれかにに記載の窒化ホウ凝集粉末。【００１８】
［６］  ［１］〜［５］のいずれかにに記載の窒化ホウ素凝集粉末を含む放熱シート。【００１９】
［７］  ［６］に記載の放熱シートを用いた半導体デバイス。
【発明の効果】
【００２０】
本発明の窒化ホウ素凝集粉末によれば、熱伝導性に優れると共に耐電圧特性にも優れた放熱シートを提供することができる。本発明の窒化ホウ素凝集粉末を含む放熱シートを用いて良好な放熱性能を有し、高品質で熱伝導性に優れた、信頼性の高いパワー半導体モジュールを実現することができる。
【発明を実施するための形態】
【００２１】
以下に、本発明の実施の形態を詳細に説明するが、本発明は以下の実施の形態に限定されるものではなく、その要旨の範囲内で種々に変形して実施することができる。
【００２２】
〔窒化ホウ素凝集粉末〕
本発明の窒化ホウ素凝集粉末（以下、単に「本発明のＢＮ凝集粉末」と称す場合がある。）は、タップ密度が０．６ｇ／ｍｌ以上０．８ｇ／ｍｌ未満であり、粒子間隙容積が０．５ｍｌ／ｇ以上であることを特徴とする。
本発明において窒化ホウ素凝集粉末とは、窒化ホウ素凝集粒子（以下、単に「ＢＮ凝集粒子」と称す場合がある。）の集合である粉末を表す。
【００２３】
［メカニズム］
本発明のＢＮ凝集粉末により熱伝導性及び耐電圧特性に優れた放熱シートを得ることができるメカニズムの詳細は明らかではないが、以下のように推定される。
【００２４】
タップ密度が０．６ｇ／ｍｌより小さい場合、ＢＮ凝集粉末中の粒子間の空隙率（粒子間隙容積）が大きくなる傾向にある。粒子間の空隙率が大きくなりすぎると樹脂が充填されない領域が発生する確率も高くなる。ＢＮ凝集粉末を含む樹脂シートを作製し、電圧をかけると、この樹脂未充填領域で電流がリークし、耐電圧性が悪化する。
タップ密度が０．８ｇ／ｍｌ以上の場合、ＢＮ凝集粉末中の粒子間の空隙率は小さくなるが、粒子間の空隙率が小さくなりすぎると樹脂が充填されにくくなる。このためＢＮ凝集粉末内に微細な空隙が残りやすくなり、ＢＮ凝集粉末を含む樹脂シートを作製し電圧をかけると、この樹脂未充填領域で電流がリークし、耐電圧性が悪化する。
本発明において、タップ密度は、ＢＮ凝集粒子を構成するＢＮ一次粒子の成長や成長様式とも関連し、気孔率では表現できないＢＮ凝集粒子内の閉気孔の量をも含む概念である。
【００２５】
粒子間隙容積が０．５ｍｌ／ｇより小さいＢＮ凝集粉末を用いてＢＮ凝集粉末を含有する樹脂シートを作製する場合、粒子間隙容積に対して樹脂成分が多くなり、樹脂中に残存するボイドの除去が難しくなる。このため、得られた樹脂シートに電圧をかけるとボイド部分で電流がリークし、耐電圧性が悪化する。
【００２６】
本発明は、ＢＮ凝集粒子の空隙率、粒径分布、粒子の形状、粒子の強度、一次粒子の大きさ、閉気孔の量などの物性の総合的な指標としてタップ密度をとらえ、ＢＮ凝集粉末のタップ密度が０．６ｇ／ｍｌ以上０．８ｇ／ｍｌ未満という非常に狭い範囲にあり、さらに、粒子間隙容積が０．５ｍｌ／ｇ以上であるものが、放熱シートとしたときの熱伝導性及び耐電圧特性に優れることを見出すことにより達成された。
【００２７】
本発明におけるタップ密度は、後掲の実施例の項に示される方法で測定される、測定容器にタップして充填した紛体の密度である。このタップ密度は、特許文献１，２に記載される凝集粒子の空隙率と一見関係するように考えられるが、凝集粒子の空隙率だけではなく、粒径分布、粒子の形状、粒子の強度、一次粒子の大きさ、閉気孔の量などによってもタップ密度は変わるものである。
【００２８】
本発明における粒子間隙容積は、水銀圧入測定において、粒子細孔径２μｍ以上の分割径での積算容積、すなわち粒子を充填した際の粒子間にできる隙間の量を表す。粒子間隙容積は、後掲の実施例の項に示される方法で測定される。
【００２９】
ＢＮ凝集粉末のなかから測定粉末を採取する方法は特に限定されないが、粉末を均一に混合した後採取することが好ましい。
【００３０】
［ＢＮ凝集粉末］
本発明のＢＮ凝集粉末は、ＢＮ一次粒子、好ましくはｈ−ＢＮ一次粒子が凝集して形成されたＢＮ凝集粒子の集合であり、本発明の効果を損なわない範囲で、ＢＮ凝集粒子はＢＮ一次粒子以外の成分を含有してもよい。ｈ−ＢＮ一次粒子以外の成分としては、後記の［ＢＮ凝集粉末の製造方法］で述べる、スラリーに添加してもよいバインダー、界面活性剤、溶媒に由来する成分が挙げられる。
【００３１】
＜ＢＮ凝集粉末中のＢＮ凝集粒子の形状＞
本発明のＢＮ凝集粉末中のＢＮ凝集粒子の形状は特に限定されない。例えば、球状、楕円体状、円柱状、六角柱状などＢＮ一次粒子を凝集させて作製できるいかなる形状の凝集粒子であって良い。
【００３２】
特に、高い熱伝導性を得るためにカードハウス構造を有するカードハウス型ＢＮ凝集粒子であることが好ましい。カードハウス構造とは、例えばセラミックス  ４３  Ｎｏ．２（２００８年  日本セラミックス協会発行）に記載されており、板状粒子が配向せずに複雑に積層したような構造である。より具体的には、カードハウス構造を有するＢＮ凝集粒子とは、ＢＮ一次粒子の集合体であって、ＢＮ一次粒子の平面部と端面部が接触している構造を有するＢＮ凝集粒子であり、好ましくは球状である。また、カードハウス構造は粒子の内部においても同様の構造であることが好ましい。これらのＢＮ凝集粒子の凝集形態及び内部構造は走査型電子顕微鏡（ＳＥＭ）により確認することができる。
【００３３】
＜ＢＮ凝集粉末の物性＞
（タップ密度）
本発明のＢＮ凝集粉末はタップ密度が０．６ｇ／ｍｌ以上０．８ｇ／ｍｌ未満であることを特徴とする。
タップ密度が０．６ｇ／ｍｌ以上０．８ｇ／ｍｌ未満の範囲外であると熱伝導性及び耐電圧特性の向上という本発明の課題を解決し得ない。
【００３４】
本発明のＢＮ凝集粉末のタップ密度は、０．６ｇ／ｍｌ以上であり、好ましくは０．６１ｇ／ｍｌ以上であり、より好ましくは０．６３ｇ／ｍｌ以上であり、さらに好ましくは０．６５ｇ／ｍｌ以上である。また、０．８ｇ／ｍｌ未満であり、好ましくは０．７９ｇ／ｍｌ以下であり、より好ましくは０．７８ｇ／ｍｌである。さらに、０．６ｇ／ｍｌ以上０．８ｇ／ｍｌ未満であり、好ましくは０．６１ｇ／ｍｌ〜０．７９ｇ／ｍｌであり、より好ましくは０．６３〜０．７８ｇ／ｍｌである。タップ密度が上記範囲であることで、熱伝導性及び耐電圧特性がより向上する傾向にある。
【００３５】
（粒子間隙容積）
本発明のＢＮ凝集粉末は粒子間隙容積が０．５ｍｌ／ｇ以上であることを特徴とする。粒子間隙容積が上記下限以上であることで、熱伝導性及び耐電圧特性の向上が得られる。
【００３６】
本発明のＢＮ凝集粉末の粒子間隙容積は、０．５ｍｌ／ｇ以上であり、好ましくは０．５５ｍｌ／ｇ以上であり、より好ましくは０．５８ｍｌ／ｇ以上であり、さらに好ましくは０．６ｍｌ／ｇ以上である。また、好ましくは０．９ｍｌ／ｇ以下であり、より好ましくは０．８ｍｌ／ｇ以下である。粒子間隙容積が上記範囲であることで、シート化した際のＢＮ凝集粒子間の樹脂量が適切となり、シート内の空隙（ボイド）が抑制され、熱伝導性及び耐電圧特性がより向上する傾向にある。
【００３７】
（体積平均粒子径（Ｄ５０））
本発明のＢＮ凝集粉末の体積平均粒子径（Ｄ５０）は、特に限定されないが、２０μｍ以上であることが好ましく、より好ましくは２５μｍ以上、更に好ましくは２６μｍ以上であり、特に好ましくは３０μｍ以上、最も好ましくは４０μｍ以上である。一方、ＢＮ凝集粉末のＤ５０は好ましくは２００μｍ以下、より好ましくは１５０μｍ以下、更に好ましくは１００μｍ以下、特に好ましくは８０μｍ以下である。ＢＮ凝集粉末のＤ５０が上記下限以上であることで、放熱シートとした際にＢＮ凝集粒子間の接触抵抗が抑制され、ＢＮ凝集粉末自体の熱伝導性が高くなる等の傾向がある。また、Ｄ５０が上記上限以下であることで、放熱シートとした際に表面の平滑性が向上し、ＢＮ凝集粒子間の間隙が適切となる等により、熱伝導性が向上する傾向がある。
【００３８】
ここで、ＢＮ凝集粉末の体積平均粒子径（Ｄ５０）とは、測定に供した粉末の体積を１００％として累積曲線を描かせた際に丁度累積体積が５０％となる時の粒子径を意味する。Ｄ５０の測定方法は、湿式測定法としては、分散安定剤としてヘキサメタリン酸ナトリウムを含有する純水媒体中にＢＮ凝集粉末を分散させた試料に対して、レーザ回折／散乱式粒度分布測定装置などを用いて測定する方法が挙げられる。乾式測定法としては、Ｍａｌｖｅｒｎ社製「Ｍｏｒｐｈｏｌｏｇｉ」を用いて測定する方法が挙げられる。
【００３９】
(粒子内空隙率)
本発明のＢＮ凝集粉末に含まれるＢＮ凝集粒子の粒子内空隙率は特に限定されないが、好ましくは４０％以上であり、より好ましくは４５％以上である。また、好ましくは６０％以下であり、より好ましくは５５％以下である。粒子内空隙率が上記範囲であることで、耐電圧性に優れた放熱シートを安定して製造できる傾向にある。
【００４０】
ＢＮ凝集粒子の粒子内空隙率は、水銀ポロシメーターで粉密度、全細孔容積、粒子間隙容積を測定し、全細孔容積から粒子間隙容積を差し引いて粒子内細孔容積を求め、粉の体積（１／粉密度）に対する粒子内細孔容積の割合を粒子内空隙率とする。
【００４１】
(平均円形度)
本発明のＢＮ凝集粉末の平均円形度は特に限定されないが、好ましくは０．８以上であり、より好ましくは０．８５以上である。平均円形度の上限は特に限定されず１でもよい。平均円形度が上記範囲であることで、粒子間隙容積が適切な範囲となり、本発明の効果を奏しやすい傾向にある。
【００４２】
ＢＮ凝集粉末の平均円形度は、Ｍａｌｖｅｒｎ社製モホロギＧ３Ｓを用い、ＢＮ凝集粉末を加圧パルス試料分散ユニットを用いて分散させ、画像解析から求められる。
【００４３】
(圧縮破壊強度)
本発明のＢＮ凝集粉末の圧縮破壊強度は特に限定されないが、好ましくは２０ＭＰａ以下であり、より好ましくは１５ＭＰａ以下、さらに好ましくは１０ＭＰａ以下であり、特に好ましくは９ＭＰａ以下である。また、圧縮破壊強度は、好ましくは１ＭＰａ以上であり、より好ましくは２ＭＰａ以上であり、さらに好ましくは３ＭＰａ以上である。圧縮破壊強度が上記範囲であることで、ＢＮ凝集粉末は適度な変形が可能で、放熱シートを作製した場合、放熱シートの熱伝導率が向上する傾向にある。
【００４４】
ＢＮ凝集粉末の圧縮破壊強度は、株式会社島津社製  島津微小圧縮試験機ＭＣＴ-５１０を使用し、試験力９８ｍＮ、負荷速度４．８４ｍＮ／ｓｅｃ、上部加圧圧子に平面φ１００μｍを使用し、室温（２０〜３０℃）にて測定される。測定には粒子径５０μｍ前後のＢＮ凝集粒子１粒を選別して試験を行い、これを５回実施し、５回の平均値で圧縮破壊強度を求める。圧縮破壊強度は下記の式を用いて算出される。
Ｃｓ＝２．４８／πｄ２
Ｃｓ：圧縮破壊強度(ＭＰａ)
Ｐ：破壊試験力(Ｎ)
ｄ：粒子径(ｍｍ)
【００４５】
(弾性率)
本発明のＢＮ凝集粉末の弾性率は特に限定されないが、好ましくは４０ＭＰａ以上であり、より好ましくは４５ＭＰａ以上であり、さらに好ましくは５０ＭＰａ以上である。また、弾性率は、好ましくは１００ＭＰａ以下であり、より好ましくは９０ＭＰａ以上である。弾性率が上記範囲であることで、ＢＮ凝集粒子は適度な変形が可能で、放熱シートを作製した場合、放熱シートの熱伝導率が向上する傾向にある。
【００４６】
ＢＮ凝集粉末の弾性率は、物性研究，田中良巳，85(4)，499-518，2006を参考に、ＢＮ凝集粒子の圧縮試験（島津微小圧縮試験機による圧縮試験、室温（２０〜３０℃）において測定）から得られた試験力（Ｎ）、圧縮変位(ｍｍ)、粒子径（ｍｍ）を用いて下記の式から算出される。
Ｅ＝３×（１−ν２）×Ｐ／４×（ｄ／２）１／２×Ｙ３／２
ν：ポアソン比（ポアソン比は０．１３とした）
Ｐ：試験力（Ｎ）
ｄ：粒子径（ｍｍ）
Ｙ：圧縮変位（ｍｍ）
【００４７】
［ＢＮ凝集粉末の製造方法］
本発明のＢＮ凝集粉末を製造する方法には制限はないが、特に、原料となる窒化ホウ素（以下、これを粉砕したものとともに「原料ＢＮ粉末」と記することがある。）を粉砕工程で粉砕した後、造粒工程で凝集させることにより造粒し、更に加熱処理する加熱工程を経ることが好ましい。より具体的には、原料ＢＮ粉末を一旦媒体中に分散させて原料ＢＮ粉末のスラリー（以下、「ＢＮスラリー」と記することがある。）とした後、粉砕処理を施し、その後得られたスラリーを用いて球形の粒子に造粒し、造粒したＢＮ造粒粉末の結晶化を行うために加熱処理を施すことが好ましい。
【００４８】
＜原料ＢＮ粉末＞
原料ＢＮ粉末としては、市販のｈ−ＢＮ、市販のαおよびβ−ＢＮ、ホウ素化合物とアンモニアの還元窒化法により作製されたＢＮ、ホウ素化合物とメラミンなどの含窒素化合物から合成されたＢＮなど何れも制限なく使用できる。原料ＢＮ粉末としては、特にｈ−ＢＮが本発明の効果をより有効に発揮する点で好ましく用いられる。
【００４９】
原料ＢＮ粉末の形態としては、粉末Ｘ線回折測定により得られるピークの半値幅が広く、結晶性が低い粉末状のＢＮ粒子が好適である。即ち、板状のｈ−ＢＮを原料として使用することも可能であるが、板状でないナノ粒子も好適に用いられる。結晶性の目安として、粉末Ｘ線回折測定から得られる（００２）面のピーク半値幅が、２θの角度で、通常０．４°以上、好ましくは０．４５°以上、より好ましくは０．５°以上である。また、この（００２）面のピーク半値幅は、通常２．０°以下、好ましくは１．５°以下、更に好ましくは１°以下である。（００２）面のピーク半値幅が上記上限以下であることで、結晶子の成長が容易となり生産性が十分に向上する傾向がある。（００２）面のピーク半値幅が上記下限以上であることで、結晶性が適当な範囲となり、結晶成長が容易となると共に、スラリー作製時の分散安定性が向上する傾向がある。
【００５０】
原料ＢＮ粉末の製造方法は特に限定されないが、例えば、Microstructural  development  with  crystallization  of  hexagonal  boron  nitride（TSUYOSHI  etc.  JOURNAL  OF  MATERIALS  SCIENCE  LETTERS  16（1997）795−798）等に記載の方法が挙げられる。
【００５１】
ＢＮ結晶成長の観点からは、原料ＢＮ粉末中に酸素原子がある程度存在することが好ましい。本発明では、原料ＢＮ粉末中の全酸素濃度は、好ましくは１重量％以上、より好ましくは２重量％以上、さらに好ましくは３重量％以上、特に好ましくは４重量％以上であり、好ましくは１０重量％以下、より好ましくは９重量％以下である。全酸素濃度が上記上限以下であることで、熱処理後の酸素の残存が抑制され、熱伝導性の改善効果が高くなる傾向がある。全酸素濃度が上記下限以上であることで、結晶性が過剰になり過ぎず、結晶成長が得られる傾向にある。
【００５２】
原料ＢＮ粉末の全酸素濃度を上記範囲に調整する方法としては、例えばＢＮ合成時の合成温度を１５００℃以下の低温で行う方法、５００〜９００℃の低温の酸化雰囲気中で原料ＢＮ粉末を熱処理する方法などが挙げられる。
【００５３】
原料ＢＮ粉末の全酸素濃度は、不活性ガス融解−赤外線吸収法により、株式会社堀場製作所製の酸素・窒素分析計を用いて測定することができる。
【００５４】
原料ＢＮ粉末の全細孔容積は好ましくは１．５ｃｍ３／ｇ以下である。全細孔容積が１．５ｃｍ３／ｇ以下であることにより、原料ＢＮ粉末が密になっているために、球形度の高い造粒が可能となる。全細孔容積の下限は特に限定されないが、好ましくは０．３ｃｍ３／ｇ以上、より好ましくは０．５ｃｍ３／ｇ以上である。
【００５５】
原料ＢＮ粉末の比表面積は好ましくは５０ｍ２／ｇ以上、より好ましくは６０ｍ２／ｇ以上、さらに好ましくは７０ｍ２／ｇ以上で、好ましくは１０００ｍ２／ｇ以下、より好ましくは５００ｍ２／ｇ以下、さらに好ましくは３００ｍ２／ｇ以下である。原料ＢＮ粉末の比表面積が５０ｍ２／ｇ以上であることにより、造粒による球形化の際に用いるＢＮスラリー中の分散粒子径を小さくすることができるため好ましい。原料ＢＮ粉末の比表面積が１０００ｍ２／ｇ以下であることにより、スラリー粘度の増加を抑制することができるため好ましい。
【００５６】
原料ＢＮ粉末の全細孔容積は、窒素吸着法および水銀圧入法で測定することができる。
原料ＢＮ粉末の比表面積は、ＢＥＴ１点法（吸着ガス：窒素）で測定することができる。なお、窒素吸着法はＪＩＳ  Ｚ８８３０に準拠した方法で実施し、測定温度は−１９６℃（液体窒素温度）とする。また、水銀圧入法はＪＩＳ  Ｒ１６５５に準拠した方法で実施し、ＢＮの表面張力４８５ｄｙｎ／ｃｍ２、接触角１４０°、測定温度は２３〜２６℃とする。
【００５７】
＜媒体＞
ＢＮスラリーの調製に用いる媒体としては特に制限はなく、水及び／又は各種の有機溶媒を用いることができる。噴霧乾燥の容易さ、装置の簡素化などの観点から、媒体としては水を用いることが好ましく、純水がより好ましい。
【００５８】
ＢＮスラリーの調製に用いる媒体は、ＢＮスラリーの粘度が２００〜５０００ｍＰａ・ｓとなる量を加えることが好ましい。ＢＮスラリーの粘度は、スラリー温度が１０℃以上６０℃以下の場合の粘度を表し、好ましくは１５℃以上５０℃以下、より好ましくは１５℃以上４０℃以下、更に好ましくは１５℃以上３５℃以下で上記の粘度であることが好ましい。
具体的にはＢＮスラリーの調製に用いる媒体の使用量は、ＢＮスラリーに対して好ましくは１０重量％以上、より好ましくは２０重量％以上、さらに好ましくは３０重量％以上であり、好ましくは７０重量％以下、より好ましくは６５重量％以下、さらに好ましくは６０重量％以下である。媒体の使用量が上記上限以下であると、スラリー粘度が低くなりすぎないため、沈降などが抑制され、ＢＮスラリーの均一性が得られる傾向にある。そのため、得られるＢＮ凝集粒子のタップ密度が所望の範囲となる傾向がある。媒体の使用量が上記下限以上であることで、スラリー粘度が過度に高くならず、造粒が容易になる傾向がある。
【００５９】
＜界面活性剤＞
ＢＮスラリーには、スラリーの粘度を調節すると共に、スラリー中の原料ＢＮ粉末の分散安定性（凝集抑制）の観点から、種々の界面活性剤を添加してもよい。
【００６０】
界面活性剤としては、アニオン系界面活性剤、カチオン系界面活性剤、非イオン性界面活性剤等を用いることができる。これらは１種を単独で用いてもよく、２種以上を混合して用いてもよい。
【００６１】
一般に、界面活性剤はスラリーの粘度を変化させることが可能である。従って、ＢＮスラリーに界面活性剤を添加する場合、その量は、ＢＮスラリーの粘度が２００〜５０００ｍＰａ・ｓとなるような量に調整する。なお、該ＢＮスラリーの粘度は、上述のＢＮスラリーの調製に用いる媒体にて述べた温度範囲の粘度を表す。
例えば、原料ＢＮとして、粉末Ｘ線回折測定により得られる（００２）面ピークの半値幅２θが０．６７°、全酸素濃度が７．５重量％であるＢＮを用いて固形分５０重量％のスラリーを調製する場合、通常、陰イオン性界面活性剤を有効成分として、スラリー全量に対し、好ましくは０．０１重量％以上、より好ましくは０．０５重量％以上、さらに好ましくは０．１重量％以上で、好ましくは１０重量％以下、より好ましくは７重量％以下、さらに好ましくは５重量％以下、特に好ましくは３重量％以下添加する。この添加量が上記上限以下であることで、スラリー粘度の低下が抑制されるとともに、生成したＢＮ凝集粒子中に界面活性剤由来の炭素成分が残存しにくくなる傾向がある。添加量が上記下限以上であることで、スラリー粘度が過度に高くなることが抑制され、造粒が容易になる傾向がある。
【００６２】
＜バインダー＞
ＢＮスラリーは、原料ＢＮ粉末を効果的に粒子状に造粒するために、バインダーを含んでもよい。バインダーは、ＢＮ一次粒子を強固に結びつけ、造粒粒子を安定化するために作用する。
【００６３】
ＢＮスラリーに用いるバインダーとしては、ＢＮ粒子同士の接着性を高めることができるものであればよい。本発明においては、造粒粒子は粒子化後に加熱処理されるため、この加熱処理工程における高温条件に対する耐熱性を有するバインダーが好ましい。
【００６４】
このようなバインダーとしては、酸化アルミニウム、酸化マグネシウム、酸化イットリウム、酸化カルシウム、酸化珪素、酸化ホウ素、酸化セリウム、酸化ジルコニウム、酸化チタンなどの金属の酸化物などが好ましく用いられる。これらの中でも、酸化物としての熱伝導性と耐熱性、ＢＮ粒子同士を結合する結合力などの観点から、酸化アルミニウム、酸化イットリウムが好適である。
バインダーはアルミナゾルのような液状バインダーを用いてもよく、加熱処理中に反応して、他の無機成分に変換されるものであってもよい。
これらのバインダーは、１種を単独で用いてもよく、２種以上を混合して用いてもよい。
【００６５】
バインダーは含んでもいても含んでいなくてもよく、ＢＮスラリー中の原料ＢＮ粉末に対して０重量％であってもよい。また、バインダーを含む場合の使用量（液状バインダーの場合は、固形分としての使用量）は、ＢＮスラリー中の原料ＢＮ粉末に対して、好ましくは０．１重量％以上、より好ましくは０．５重量％以上、さらに好ましくは１.０重量％以上で、好ましくは３０重量％以下、より好ましくは２０重量％以下、さらに好ましくは１５重量％以下である。バインダーの使用量が上記上限以下であることで、結晶成長が得られ、熱伝導性のフィラーとして用いた場合に熱伝導性改善効果が得られる傾向にある。
【００６６】
＜ＢＮスラリー調製方法＞
ＢＮスラリーの調製方法は、原料ＢＮ粉末及び媒体、更に必要により、バインダー、界面活性剤が均一に分散し、所望の粘度範囲に調整される方法であればよく、特に限定されない。原料ＢＮ粉末及び媒体、更に必要により、バインダー、界面活性剤を用いる場合、ＢＮスラリーは、好ましくは以下のように調製する。
【００６７】
原料ＢＮ粉末を樹脂製のボトルに所定量計量し、次いで、バインダーを所定量添加する。さらに、界面活性剤を所定量添加した後、ジルコニア製のセラミックボールを加えて、ポットミル回転台で所望の粘度になるまで０．５〜５時間程度撹拌する。
【００６８】
添加の順番は特に制限はないが、大量の原料ＢＮ粉末をスラリー化する場合、ダマなどの凝集物ができやすくなるため、水に界面活性剤とバインダーを加えた水溶液を作製した後、所定量の原料ＢＮ粉末を少量ずつ添加し、ここにジルコニア製のセラミックボールを加えて、ポットミル回転台で分散、スラリー化してもよい。
【００６９】
分散に際しては、ポットミルのほかに、ビーズミル、プラネタリーミキサーなどの分散装置を使用してもよい。
【００７０】
スラリー化に際して、スラリーの温度は、好ましくは１０℃以上６０℃以下で行う。スラリー温度が上記下限以上であることで、スラリー粘度の上昇を抑制できる傾向にあり、上記上限以下であることで、原料ＢＮ粉末がスラリー中でアンモニアに分解することを抑制できる傾向にある。
【００７１】
スラリーの温度は、より好ましくは１５℃以上５０℃以下、さらに好ましくは１５℃以上４０℃以下、特に好ましくは１５℃以上３５℃以下である。
【００７２】
＜造粒＞
ＢＮスラリーから造粒粉末を得るには、スプレードライ法、転動法、流動層法、撹拌法などの一般的な造粒方法を用いることができる。この中でもスプレードライ法が好ましい。
【００７３】
スプレードライ法では、原料となるスラリーの濃度、装置に導入する単位時間当たりの送液量と送液したスラリーを噴霧する際の圧空圧力及び圧空量により、所望の大きさの造粒粉末を製造することが可能である。スプレードライ法では、球状の造粒粉末を得ることも可能である。
【００７４】
使用するスプレードライ装置に制限はないが、より大きな球状の造粒粉末とするためには、回転式ディスクによるものが最適である。このような装置としては、大川原化工機社製スプレードライヤーＦシリーズ、藤崎電機社製スプレードライヤー「ＭＤＬ−０５０Ｍ」、プリス社製スプレードライヤー「Ｐ２６０」などが挙げられる。
【００７５】
造粒により得られた造粒粉末の平均粒子径は、本発明のＢＮ凝集粉末の体積基準の平均粒子径Ｄ５０の範囲を２０μｍ以上２００μｍ以下とする場合には、体積基準の平均粒子径Ｄ５０で好ましくは１０μｍ以上、より好ましくは１５μｍ以上で、好ましくは１５０μｍ以下、より好ましくは１００μｍ以下であることが好ましい。
造粒粉末の体積基準の平均粒子径Ｄ５０は、例えば、湿式では堀場製作所製「ＬＡ９２０」、乾式ではＭａｌｖｅｒｎ社製「Ｍｏｒｐｈｏｒｏｇｉ」などで測定することができる。
【００７６】
＜加熱処理＞
上記のＢＮ造粒粉末は、更に非酸化性ガス雰囲気下で加熱処理することでＢＮ凝集粉末を製造することができる。
【００７７】
非酸化性ガス雰囲気とは、窒素ガス、ヘリウムガス、アルゴンガス、アンモニアガス、水素ガス、メタンガス、プロパンガス、一酸化炭素ガスなどの雰囲気である。ここで用いる雰囲気ガスの種類によりＢＮ凝集粒子の結晶化速度が異なるものとなる。結晶化を短時間で行うためには特に窒素ガス、もしくは窒素ガスと他のガスを併用した混合ガスが好適に用いられる。
【００７８】
加熱処理温度は好ましくは１６００℃以上、より好ましくは１８００℃以上で、好ましくは２３００℃以下、より好ましくは２２００℃以下である。加熱処理温度が上記下限以上であることで、ＢＮ一次粒子の平均結晶子の成長が十分得られ、ＢＮ凝集粉末の熱伝導率が大きくなる傾向にある。加熱処理温度が上記上限以下であることで、ＢＮ凝集粉末の分解などが抑制される傾向にある。
【００７９】
加熱処理時間は、好ましくは５時間以上２０時間以下、より好ましくは５時間以上１５時間以下である。加熱処理時間が上記下限以上であることで、結晶成長が十分えられる。加熱処理時間が上記上限以下であることでＢＮの分解を抑制できる傾向にある。
【００８０】
加熱処理は、非酸化性ガス雰囲気下で行うために、好ましくは、通常、焼成炉内を真空ポンプを用いて排気した後、非酸化性ガスを導入しながら、所望の温度まで加熱して昇温する。焼成炉内が十分に非酸化性ガスで置換できる場合は、常圧下で非酸化性ガスを導入しながら加熱昇温してもよい。焼成炉としては、マッフル炉、管状炉、雰囲気炉などのバッチ式炉やロータリーキルン、スクリューコンベヤ炉、トンネル炉、ベルト炉、プッシャー炉、竪型連続炉などの連続炉が挙げられ、目的に応じて使い分けられる。
【００８１】
通常、加熱処理する造粒粉末は、焼成時の組成の不均一性を低減するために、円形の黒鉛製蓋付きルツボに入れて加熱焼成される。この際、組成の不均一性の低減に加えて、焼成によるＢＮ凝集粒子同士の焼結を抑制する目的で、黒鉛製の仕切りを入れてもよい。仕切りによる分割数は、焼結が抑制できれば特に制限はないが、通常２分割以上１６分割以下である。分割数が上記上限以上であることで、焼結が抑制され、ｈ−ＢＮ一次粒子の結晶が十分に成長する傾向にある。分割数が上記下限以上であることで、焼結の進行を抑制できる傾向にある。
【００８２】
＜分級＞
上記加熱処理後のＢＮ凝集粉末は、粒子径分布を小さくし、ＢＮ凝集粉末含有樹脂組成物に配合したときの粘度上昇を抑制するために、好ましくは分級処理する。この分級は、通常、造粒粉末の加熱処理後に行われるが、加熱処理前の造粒粉末に対して行い、その後加熱処理に供してもよい。
【００８３】
分級は湿式、乾式のいずれでもよいが、ＢＮの分解を抑制するという観点からは、乾式の分級が好ましい。特に、バインダーが水溶性を有する場合には乾式分級が好ましく用いられる。
【００８４】
乾式の分級には、篩による分級のほか、遠心力と流体抗力の差によって分級する風力分級などがある。乾式の分級は、旋回気流式分級機、強制渦遠心式分級機、半自由渦遠心式分級機などの分級機を用いて行うこともできる。これらの分級機は、サブミクロンからシングルミクロン領域の小さな微粒子を分級するには旋回気流式分級機を用い、それ以上の比較的大きな粒子を分級するには半自由渦遠心式分級機などを用いるというように、分級する粒子の粒子径に応じて適宜使い分ければよい。
【００８５】
＜本発明のＢＮ凝集粉末を得るための工夫＞
タップ密度が０．６ｇ／ｍｌ以上０．８ｇ／ｍｌ未満で、粒子間隙容積が０．５ｍｌ／ｇ以上である本発明のＢＮ凝集粉末を製造する方法としては、特に制限はないが、以下のような方法が挙げられる。
【００８６】
本発明のＢＮ凝集粉末を得る方法としては、加熱処理後、ルツボの内壁面側ではなく、ルツボ内壁面から離隔した内側の部分の加熱処理粉末を分取する方法が挙げられる。
【００８７】
ルツボの内壁面近傍は、ルツボの材質、加熱炉材質の影響を大きく受ける傾向にあるので、タップ密度が本発明の規定範囲を超えて大きなＢＮ凝集粒子が得られる傾向にある。
一方、ルツボの内側（ルツボ内壁から離隔した領域）はルツボ材質、加熱炉材質の影響が小さい傾向にある。このため、ルツボの中央付近からは、タップ密度が本発明の規定範囲内のＢＮ凝集粒子を得ることができる傾向がある。
【００８８】
また、ＢＮ凝集粉末のタップ密度と粒子間隙容積は、ＢＮ一次粒子の成長とＢＮ凝集粒子の形状などにより変化するが、ＢＮ一次粒子の粒子成長やＢＮ凝集粒子の形状はＢＮ原料に含まれる酸素濃度で変化する。このため、酸素濃度を制御しながら加熱処理することで、タップ密度と粒子間隙容積を本発明の規定範囲内に調整することができる。具体的には、還元剤として炭素共存下で加熱することや、減圧下で酸素濃度を調整する方法などが挙げられる。
さらに、上記以外の酸素濃度制御方法としては、加熱処理のステップを複数設け、ＢＮ一次粒子の結晶成長温度域で長時間保持した後、結晶成長温度域よりも高温で加熱処理する方法などが挙げられる。
【００８９】
上記の方法はは、単独でも、組み合わせて用いても良い。
【００９０】
〔ＢＮ凝集粉末含有樹脂組成物〕
本発明のＢＮ凝集粉末を含む本発明の放熱シートを製造するには、通常、無機フィラーとして少なくとも本発明のＢＮ凝集粉末と、樹脂とを含有する樹脂組成物（以下、「本発明のＢＮ凝集粉末含有組成物」又は「本発明の組成物」と称す場合がある。）を調製し、調製した本発明の組成物をシート成形することにより、本発明の放熱シートとする。以下に、本発明のＢＮ凝集粉末含有組成物について説明する。
【００９１】
本発明のＢＮ凝集粉末含有樹脂組成物は、通常、樹脂成分、好ましくは熱硬化性樹脂成分と、本発明のＢＮ凝集粉末を含む無機フィラー、硬化剤、硬化触媒、必要に応じて用いられるその他の成分、塗布スラリーとするための溶剤等で構成される。
後述の複合成形体とする場合、本発明の組成物は、金属との密着性向上の観点から、更に窒素原子を含有する複素環構造を有する化合物を含むことが好ましい。
【００９２】
［無機フィラー以外の成分］
＜熱硬化性樹脂成分＞
本発明の組成物に含まれる熱硬化性樹脂としては、硬化剤や硬化触媒の存在下で硬化するものであればよく、特に限定されない。熱硬化性樹脂としては、具体的には、エポキシ樹脂、フェノール樹脂、ポリカーボネート樹脂、不飽和ポリエステル樹脂、ウレタン樹脂、メラミン樹脂、ユリア樹脂等が挙げられる。これらの中で、粘度、耐熱性、吸湿性、取扱い性の観点から、エポキシ樹脂が好ましい。エポキシ樹脂としては、例えば、エポキシ基含有ケイ素化合物、脂肪族型エポキシ樹脂、ビスフェノールＡまたはＦ型エポキシ樹脂、ノボラック型エポキシ樹脂、脂環式エポキシ樹脂、グリシジルエステル型エポキシ樹脂、多官能型エポキシ樹脂、高分子型エポキシ樹脂等が挙げられる。
【００９３】
（エポキシ樹脂）
エポキシ樹脂とは、分子内に１個以上のオキシラン環（エポキシ基）を有する化合物の総称である。
エポキシ樹脂に含まれるオキシラン環（エポキシ基）は脂環式エポキシ基、グリシジル基のどちらでもよいが、反応速度もしくは耐熱性の観点から、グリシジル基であることがより好ましい。
【００９４】
本発明で用いるエポキシ樹脂は、芳香族オキシラン環（エポキシ基）含有化合物であってもよい。その具体例としては、ビスフェノールＡ、ビスフェノールＦ、ビスフェノールＡＤ、ビスフェノールＳ、テトラメチルビスフェノールＡ、テトラメチルビスフェノールＦ、テトラメチルビスフェノールＡＤ、テトラメチルビスフェノールＳ、テトラフルオロビスフェノールＡなどのビスフェノール類をグリシジル化したビスフェノール型エポキシ樹脂、ビフェニル型のエポキシ樹脂、ジヒドロキシナフタレン、９，９−ビス（４−ヒドロキシフェニル）フルオレンなどの２価のフェノール類をグリシジル化したエポキシ樹脂、１，１，１−トリス（４−ヒドロキシフェニル）メタンなどのトリスフェノール類をグリシジル化したエポキシ樹脂、１，１，２，２−テトラキス（４−ヒドロキシフェニル）エタンなどのテトラキスフェノール類をグリシジル化したエポキシ樹脂、フェノールノボラック、クレゾールノボラック、ビスフェノールＡノボラック、臭素化ビスフェノールＡノボラックなどのノボラック類をグリシジル化したノボラック型エポキシ樹脂などが挙げられる。
【００９５】
以下に本発明で用いるエポキシ樹脂として好適なエポキシ樹脂（以下、「特定エポキシ樹脂」と称す場合がある。）と、この特定エポキシ樹脂と好ましく併用される多官能エポキシ樹脂について説明する。
【００９６】
以下において、「有機基」とは、炭素原子を含む基であれば如何なる基でも含むものであり、例えば、アルキル基、アルケニル基、アリール基等が挙げられる。これらはハロゲン原子や、ヘテロ原子を有する基や、他の炭化水素基で置換されていてもよい。
【００９７】
（特定エポキシ樹脂）
特定エポキシ樹脂としては、下記構造式（１）で表される構造（以下、「構造（１）」と称す場合がある。）および下記構造式（２）で表される構造（以下、「構造（２）」と称す場合がある。）から選ばれる少なくとも一つの構造を有するエポキシ樹脂が挙げられる。
【００９８】
【化１】
2020175377.tif 000002
【００９９】
式（１）中、Ｒ１およびＲ２はそれぞれ有機基を表し、少なくとも一方は分子量１６以上の有機基である。式（２）中、Ｒ３は２価の環状有機基を表す。
【０１００】
また、特定エポキシ樹脂として、下記構造式（３）で表される構造（以下、「構造（３）」と称す場合がある。）を有するエポキシ樹脂が挙げられる。
【０１０１】
【化２】
2020175377.tif 000003
【０１０２】
式（３）中、Ｒ４、Ｒ５、Ｒ６、Ｒ７は、それぞれ分子量１５以上の有機基を表す。
【０１０３】
上記式（１）において、Ｒ１およびＲ２のうちの少なくとも一方は、分子量が１６以上、好ましくは分子量１６〜１０００の有機基を表す。分子量１６以上の有機基としては、例えば、エチル基、プロピル基、ブチル基、ペンチル基、ヘキシル基、ヘプチル基等のアルキル基やフェニル基、トリル基、キシリル基、ナフチル基、フルオレニル基等のアリール基が挙げられる。Ｒ１およびＲ２は共に分子量１６以上の有機基であってもよく、一方が分子量１６以上の有機基で、他方が分子量１５以下の有機基又は水素原子であってもよい。好ましくは、Ｒ１およびＲ２の一方が分子量１６以上の有機基で他方が分子量１５以下の有機基である。特にＲ１およびＲ２のいずれか一方がメチル基で、他方がフェニル基であることが、樹脂粘度等の取扱い性の制御が容易になることや、硬化物の強度の観点から好ましい。
【０１０４】
式（２）において、Ｒ３は２価の環状有機基であり、ベンゼン環構造、ナフタレン環構造、フルオレン環構造等の芳香族環構造であってもよいし、シクロブタン、シクロペンタン、シクロヘキサン等の脂肪族環構造であってもよい。また、それらは独立に、炭化水素基、又はハロゲン原子等の置換基を有していてもよい。２価の結合部は、単一の炭素原子にある２価基であってもよいし、異なる炭素原子にある２価基であってもよい。好ましくは、炭素数６〜１００の２価の芳香族基、シクロプロパンやシクロヘキサンのような炭素数２〜１００のシクロアルカンに由来する基が挙げられる。Ｒ３は、特に下記構造式（４）で表される３，３，５−トリメチル−１，１−シクロへキシレン基が、樹脂粘度等の取扱い性の制御や硬化物の強度の観点から好ましい。
【０１０５】
【化３】
2020175377.tif 000004
【０１０６】
式（３）において、Ｒ４、Ｒ５、Ｒ６、Ｒ７は、それぞれ分子量１５以上の有機基であるが、好ましくは分子量１５〜１０００のアルキル基である。特にＲ４、Ｒ５、Ｒ６、Ｒ７のすべてがメチル基であることが、樹脂粘度等の取扱い性の制御や硬化物の強度の観点から好ましい。
【０１０７】
特定エポキシ樹脂は、特に構造（１）および構造（２）のいずれか一方と、構造（３）とを含むエポキシ樹脂であることが、得られる硬化物である放熱シートの吸湿性の低減と強度保持の性能の両立の観点から好ましい。
【０１０８】
このような特定エポキシ樹脂は、一般的なビスフェノールＡ、ビスフェノールＦ骨格を有するエポキシ樹脂と比較して、疎水性の炭化水素および芳香族構造を多く含むため、特定エポキシ樹脂を配合することにより、得られる硬化物である放熱シートの吸湿量を低減することができる。
【０１０９】
吸湿量を低減するという観点から、特定エポキシ樹脂は疎水性構造である構造（１）、（２）、（３）を多く含むものが好ましく、具体的には重量平均分子量が１０，０００以上のエポキシ樹脂であることが好ましく、また重量平均分子量が２０，０００以上のエポキシ樹脂であることがより好ましく、さらに重量平均分子量が３０，０００以上、例えば３０，０００〜４０，０００のエポキシ樹脂であることがより一層好ましい。
【０１１０】
特定エポキシ樹脂はより疎水性であることが好ましく、具体的には特定エポキシ成分のエポキシ当量は大きい方がよく、５，０００ｇ／当量以上が好ましく、７，０００ｇ／当量以上、例えば８，０００〜１５，０００ｇ／当量がより好ましい。
【０１１１】
ここで、エポキシ樹脂の重量平均分子量とは、ゲルパーミエーションクロマトグラフィーにより測定されたポリスチレン換算の値である。
エポキシ当量とは、「１当量のエポキシ基を含むエポキシ樹脂の重量」と定義され、ＪＩＳ  Ｋ７２３６に準じて測定することができる。
【０１１２】
このような特定エポキシ樹脂は、１種のみを用いてもよく、２種以上を併用してもよい。
【０１１３】
（多官能エポキシ樹脂）
多官能エポキシ樹脂とは、一分子あたりに３個以上のオキシラン環（エポキシ基）を有するエポキシ樹脂である。
【０１１４】
熱硬化後の硬化物の貯蔵弾性率を高くする、特にパワー半導体など発熱量の多い場合に重要になる高温時の貯蔵弾性率を高くする観点からは、分子内に２個以上のオキシラン環（エポキシ基）を有するエポキシ樹脂が好ましく、分子内に３個以上のオキシラン環（エポキシ基）を有するエポキシ樹脂がさらに好ましく、分子内に４個以上のグリシジル基を有するエポキシ樹脂がより一層好ましい。
【０１１５】
分子内に複数のオキシラン環（エポキシ基）、特にグリシジル基を有することで、硬化物の架橋密度が向上し、得られる硬化物である放熱シートがより高強度となる。それにより、吸湿リフロー試験において放熱シートに内部応力が発生した際に、放熱シートが変形したり、破壊したりせずに、形態を保持することで、放熱シート内にボイド等の空隙が発生するのを抑制することができる。
【０１１６】
熱硬化後の放熱シートの貯蔵弾性率を高くするという観点から、多官能エポキシ樹脂の分子量は１，０００以下であることが好ましく、特に１００〜８００であることが好ましい。
【０１１７】
多官能エポキシ樹脂を添加することにより、極性の高いオキシラン環（エポキシ基）を高密度で導入することが可能であり、それにより、ファンデルワールス力や水素結合といった物理的相互作用の効果が増し、後述の複合成形体における金属と樹脂硬化物である本発明の放熱シートとの密着性を向上させることができる。また、多官能エポキシ樹脂を添加することにより、熱硬化後の放熱シートの貯蔵弾性率を高くすることができ、それにより被着体である金属の凹凸に熱硬化性樹脂組成物の硬化物が入り込んだ後、強固なアンカー効果を発現し、金属と放熱シートとの密着性を向上させることができる。
【０１１８】
一方で、多官能エポキシ樹脂を導入することにより、熱硬化性樹脂組成物の吸湿性が高くなる傾向にあるが、オキシラン環（エポキシ基）の反応性を向上させることで、反応途中の水酸基量を減らし、吸湿性の増加を抑制することができる。また、前述した特定エポキシ樹脂と多官能エポキシ樹脂を組み合わせて熱硬化性樹脂組成物を製造することにより、得られる放熱シートの高弾性化と低吸湿化を両立することが可能となる。
【０１１９】
多官能エポキシ樹脂としては、具体的にはエポキシ基を３つ以上有するエポキシ樹脂が好ましく、例えばナガセケムテックス社製の、ＥＸ３２１Ｌ、ＤＬＣ３０１、ＤＬＣ４０２等を用いることができる。
これらの多官能エポキシ樹脂は１種のみを用いてもよく、２種以上を併用してもよい。
【０１２０】
（含有量）
本発明の組成物は、熱硬化性樹脂成分を、溶剤及び無機フィラーを除く本発明の組成物１００重量％中に５重量％以上、特に５０重量％以上で、９９重量％以下、特に９８重量％以下含有することが好ましい。熱硬化性樹脂成分の含有量が上記下限以上であると、成形性が良好となる。硬化性樹脂成分の含有量が上記上限以下であると、他の成分の含有量を確保することができ、熱伝導性を高めることができる。
【０１２１】
本発明の組成物は、熱硬化性樹脂成分中に、エポキシ樹脂を２０〜１００重量％、特に４５〜１００重量％含むことが好ましい。
【０１２２】
本発明の組成物は、前述の好適なエポキシ樹脂である特定エポキシ樹脂を、全エポキシ樹脂中に５０重量％以下、特に４０重量％以下で、５重量％以上、特に１０重量％以上含有することが好ましい。特定エポキシ樹脂の含有量が上記下限以上であると、特定エポキシ樹脂を含有することによる前述の効果を有効に得ることができる。特定エポキシ樹脂が多過ぎると架橋密度が低下し硬化物が脆くなる。特定エポキシ樹脂の含有量を上記上限以下とすることで、硬化物の吸湿性を抑制し、且つ硬化物の強度性能を優れたものにし、それらの性能を両立することが可能となる。
【０１２３】
本発明の組成物は、前述の好適なエポキシ樹脂である多官能エポキシ樹脂を、全エポキシ樹脂中に５重量％以上、特に１０重量％以上で、５０重量％以下、特に４０重量％以下含有することが好ましい。多官能エポキシ樹脂の含有量が上記下限以上であると、多官能エポキシ樹脂を含有することによる前述の効果を有効に得ることができる。多官能エポキシ樹脂の含有量が上記上限以下であることにより、硬化物の吸湿性を抑制し、且つ硬化物の強度性能を優れたものにし、それらの性能を両立することが可能となる。
【０１２４】
本発明の組成物は、エポキシ樹脂として、特定エポキシ樹脂と多官能エポキシ樹脂とを共に含有することが、得られる硬化物の高弾性化と低吸湿化を共に得る上で好ましい。その場合、特定エポキシ樹脂と多官能エポキシ樹脂との含有量比は、特定エポキシ樹脂：多官能エポキシ樹脂＝１０〜９０：９０〜１０、特に２０〜８０：８０〜２０（重量比）であることが好ましい。
【０１２５】
本発明の組成物に含まれる特定エポキシ樹脂および多官能エポキシ樹脂以外のエポキシ樹脂としては、特に制限はないが、例えばビスフェノールＡ型エポキシ樹脂、ビスフェノールＦ型エポキシ樹脂等のビスフェノール類をグリシジル化した各種ビスフェノール型エポキシ樹脂、ビフェニル類をグリシジル化した各種ビフェニル型のエポキシ樹脂、ジヒドロキシナフタレン、９，９−ビス（４−ヒドロキシフェニル）フルオレンなどの２つの水酸基を有する芳香族性を有する化合物類をグリシジル化したエポキシ樹脂、１，１，１−トリス（４−ヒドロキシフェニル）メタンなどのトリスフェノール類をグリシジル化したエポキシ樹脂、１，１，２，２−テトラキス（４−ヒドロキシフェニル）エタンなどのテトラキスフェノール類をグリシジル化したエポキシ樹脂、フェノールノボラック、クレゾールノボラック、ビスフェノールＡノボラック、臭素化ビスフェノールＡノボラックなどのノボラック類をグリシジル化したノボラック型エポキシ樹脂、およびシリコーン含有エポキシ樹脂から選ばれる等の１種又は２種以上が好ましい。
【０１２６】
＜窒素原子を含有する複素環構造を有する化合物＞
窒素原子を含有する複素環構造を有する化合物（以下、「窒素含有複素環化合物」と称す場合がある。）は、本発明の組成物の硬化物と金属との密着性を向上させる作用効果を奏する。
窒素含有複素環化合物は、本発明の組成物と金属と複合化する際に、それらの界面に位置することで、本発明の組成物と金属との密着性を向上させる。この観点から、窒素含有複素環化合物を本発明の組成物と金属の界面に滞在しやすくするために、低分子量であることがより好ましい。窒素含有複素環化合物の分子量は１，０００以下であることが好ましく、５００以下であることがより好ましい。
【０１２７】
窒素含有複素環化合物の有する複素環構造としては、例えば、イミダゾール、トリアジン、トリアゾール、ピリミジン、ピラジン、ピリジン、アゾールから誘導される構造があるが、熱硬化性樹脂組成物の絶縁性、金属との密着性の向上の観点からイミダゾール系化合物やトリアジン系化合物が好ましい。
【０１２８】
好ましいイミダゾール系化合物、トリアジン系化合物としては、例えば２−エチル−４−メチルイミダゾール、２−フェニルイミダゾール、１−ベンジル−２−メチルイミダゾール、１−ベンジル−２−フェニルイミダゾール、１−シアノエチル−２−ウンデシルイミダゾール、１−シアノエチル−２−エチル−４−メチルイミダゾール、２−フェニル−４−メチルイミダゾール、１−シアノエチル−２−フェニルイミダゾリウムトリメリテイト、２，４−ジアミノ−６−［２’−メチルイミダゾリル−（１’）］−エチル−ｓ−トリアジン、２，４−ジアミノ−６−［２’−ウンデシルイミダゾリル−（１’）］−エチル−ｓ−トリアジン、２，４−ジアミノ−６−［２’−エチル−４’メチルイミダゾリル−（１’）］−エチル−ｓ−トリアジン、２，４−ジアミノ−６−［２’−メチルイミダゾリル−（１’）］−エチル−ｓ−トリアジンイソシアヌル酸付加物、２−フェニルイミダゾールイソシアヌル酸付加物、２−フェニル−４，５−ジヒドロキシメチルイミダゾール、２−フェニル−４−メチル−５−ヒドロキシメチルイミダゾール、２，４−ジアミノ−６−ビニル−ｓ−トリアジン、２，４−ジアミノ−６−ビニル−ｓ−トリアジンイソシアヌル酸付加物、２，４−ジアミノ−６−メタクリロイルオキシエチル−ｓ−トリアジン、２，４−ジアミノ−６−メタクリロイルオキシエチル−ｓ−トリアジンイソシアヌル酸付加物等が挙げられる。
【０１２９】
これらの中でも、樹脂相溶性が高く、かつ反応活性化温度が高いことで、硬化速度や硬化後の物性を容易に調整することができ、これにより、本発明の組成物の保存安定性向上や加熱成形後の接着強度の更なる向上を実現できることから、特にイミダゾールから誘導される構造を有するもの、トリアジンから誘導される構造を有するものが好ましく、とりわけトリアジンから誘導される構造を有するものが好ましい。窒素含有複素環化合物の有する複素環構造としては、１，３，５−トリアジンから誘導される構造が特に好ましい。窒素含有複素環化合物は、上記例示された構造部分を複数有するものであってもよい。
【０１３０】
窒素含有複素環化合物には、構造によっては後述する硬化触媒が含まれる場合がある。従って、本発明の組成物は硬化触媒として窒素含有複素環化合物を含んでいてもよい。
【０１３１】
窒素含有複素環化合物は１種のみを用いてもよく、２種以上を併用してもよい。窒素含有複素環化合物は、１分子中に複数の復素環構造を同時に有していてもよい。
【０１３２】
窒素含有複素環化合物は、溶剤及び無機フィラーを除く本発明の組成物１００重量％中に０．００１重量％以上、特に０．１重量％以上で、１０重量％以下、特に５重量％以下含まれることが好ましい。後述する硬化触媒がその分子構造からして窒素含有複素環化合物に含まれる場合は、それらの含有量も含めた全量が上記範囲に含まれることが好ましい。窒素含有複素環化合物の含有量が上記下限以上であると、この化合物を含むことによる上記効果を十分に得ることができる。窒素含有複素環化合物の含有量が上記上限以下であると反応が効果的に進行し、架橋密度を向上させ、強度を増すことができ、さらに保管安定性が向上する。
【０１３３】
＜硬化剤＞
硬化剤としては特に限定されないが、好ましい硬化剤は、フェノール樹脂、芳香族骨格もしくは脂環式骨格を有する酸無水物、又は該酸無水物の水添加物もしくは該酸無水物の変性物である。これらの好ましい硬化剤の使用により、耐熱性、耐湿性および電気物性のバランスに優れた樹脂硬化物を得ることができる。硬化剤は、１種のみを用いてもよく、２種以上を併用してもよい。
【０１３４】
フェノール樹脂は、特に限定されない。フェノール樹脂の具体例としては、フェノールノボラック、ｏ−クレゾールノボラック、ｐ−クレゾールノボラック、ｔ−ブチルフェノールノボラック、ジシクロペンタジエンクレゾール、ポリパラビニルフェノール、ビスフェノールＡ型ノボラック、キシリレン変性ノボラック、デカリン変性ノボラック、ポリ（ジ−ｏ−ヒドロキシフェニル）メタン、ポリ（ジ−ｍ−ヒドロキシフェニル）メタン、又はポリ（ジ−ｐ−ヒドロキシフェニル）メタン等が挙げられる。なかでも、熱硬化性樹脂組成物の柔軟性および難燃性をより一層の向上、樹脂硬化物の力学物性および耐熱性向上のためには剛直な主鎖骨格を持つノボラック型フェノール樹脂やトリアジン骨格を有するフェノール樹脂が好ましい。未硬化の熱硬化性樹脂組成物の柔軟性および樹脂硬化物の靭性向上のためにはアリル基を有するフェノール樹脂が好ましい。
【０１３５】
フェノール樹脂の市販品としては、ＭＥＨ−８００５、ＭＥＨ−８０００ＨおよびＮＥＨ−８０１５（以上いずれも明和化成社製）、ＹＬＨ９０３（三菱ケミカル社製）、ＬＡ―７０５２、ＬＡ−７０５４、ＬＡ−７７５１、ＬＡ−１３５６およびＬＡ−３０１８−５０Ｐ（以上いずれも大日本インキ社製）、並びにＰＳＭ６２００、ＰＳ６３１３およびＰＳ６４９２（群栄化学工業社製）等が挙げられる。
【０１３６】
芳香族骨格を有する酸無水物、該酸無水物の水添加物又は該酸無水物の変性物は、特に限定されない。具体的な例としては、ＳＭＡレジンＥＦ３０およびＳＭＡレジンＥＦ６０（以上いずれもサートマー・ジャパン社製）、ＯＤＰＡ−ＭおよびＰＥＰＡ（以上いずれもマナック社製）、リカジットＭＴＡ−１０、リカジットＴＭＴＡ、リカジットＴＭＥＧ−２００、リカジットＴＭＥＧ−５００、リカジットＴＭＥＧ−Ｓ、リカジットＴＨ、リカジットＭＨ−７００、リカジットＭＴ−５００、リカジットＤＳＤＡおよびリカジットＴＤＡ−１００（以上いずれも新日本理化社製）、ＥＰＩＣＬＯＮ  Ｂ４４００、およびＥＰＩＣＬＯＮ  Ｂ５７０（以上いずれも大日本インキ化学社製）などが挙げられる。
【０１３７】
脂環式骨格を有する酸無水物、該酸無水物の水添加物又は該酸無水物の変性物は、多脂環式骨格を有する酸無水物、該酸無水物の水添加物もしくは該酸無水物の変性物、又はテルペン系化合物と無水マレイン酸との付加反応により得られる脂環式骨格を有する酸無水物、該酸無水物の水添加物又は該酸無水物の変性物であることが好ましい。具体的な例としては、リカジットＨＮＡおよびリカジットＨＮＡ−１００（以上いずれも新日本理化社製）、並びにエピキュアＹＨ３０６およびエピキュアＹＨ３０９（以上いずれも三菱ケミカル社製）等が挙げられる。
【０１３８】
硬化剤は、溶剤及び無機フィラーを除く本発明の組成物１００重量％中に０〜７０重量％、特に０〜５５重量％含まれることが好ましい。硬化剤の含有量が上記下限以上であると、十分な硬化性能を得ることができる。硬化剤の含有量が上記上限以下であれば反応が効果的に進行し、架橋密度を向上させ、強度を増すことができ、さらに製膜性が向上する。
【０１３９】
＜硬化触媒＞
本発明の組成物は、硬化速度や硬化物の物性などを調整するために、上記硬化剤と共に硬化触媒を含有することが好ましい。
【０１４０】
硬化触媒は特に限定されないが、用いる熱硬化性樹脂成分や硬化剤の種類に応じて適宜に選ばれる。硬化触媒の具体例としては、鎖状または環状の３級アミン、有機リン系化合物、４級ホスホニウム塩類又は有機酸塩等のジアザビシクロアルケン類等が挙げられる。硬化触媒としては、有機金属化合物類、４級アンモニウム塩類又は金属ハロゲン化物等を用いることもできる。上記有機金属化合物類としては、オクチル酸亜鉛、オクチル酸錫又はアルミニウムアセチルアセトン錯体等が挙げられる。
これらは１種を単独で用いてもよく、２種以上を混合して用いてもよい。
【０１４１】
硬化触媒は、溶剤及び無機フィラーを除く本発明の組成物１００重量％中に０．１〜１０重量％、特に０．１〜５重量％含まれることが好ましい。硬化触媒の含有量が上記下限以上であると、硬化反応の進行を十分に促進して良好に硬化させることができる。硬化触媒の含有量が上記上限以下であると、硬化速度が速すぎることがなく、従って、本発明の組成物の保存安定性を良好なものとすることができる。
【０１４２】
＜その他の成分＞
本発明の組成物には、本発明の効果を損なうことのない範囲において、無機フィラー以外の成分として上記以外のその他の成分が含まれていてもよい。その他の成分としては、本発明の組成物を用いて樹脂硬化物を製造する際に、無機フィラーと樹脂成分との界面接着強度を改善するシランカップリング剤などの表面処理剤、還元剤等の絶縁性炭素成分、粘度調整剤、分散剤、チキソ性付与剤、難燃剤、着色剤、有機フィラー、有機溶剤、熱可塑性樹脂が挙げられる。
【０１４３】
これらのうち、本発明の組成物は分散剤を含むことで、均一な樹脂硬化物を形成することが可能となり、得られる樹脂硬化物の熱伝導性および絶縁破壊特性を向上させることができる場合がある。また、本発明の組成物は有機フィラーや熱可塑性樹脂を含むことで、組成物に適度な伸び性を付与し、発生する応力を緩和し、温度サイクル試験でのクラックの発生を押さえることができる場合がある。
【０１４４】
分散剤は、水素結合性を有する水素原子を含む官能基を有することが好ましい。分散剤が水素結合性を有する水素原子を含む官能基を有することで、得られる硬化物である放熱シートの熱伝導性および絶縁破壊特性をより一層高めることができる。上記水素結合性を有する水素原子を含む官能基としては、例えば、カルボキシル基（ｐＫａ＝４）、リン酸基（ｐＫａ＝７）、又はフェノール基（ｐＫａ＝１０）等が挙げられる。
【０１４５】
水素結合性を有する水素原子を含む官能基のｐＫａは、２〜１０の範囲内にあることが好ましく、３〜９の範囲内にあることがより好ましい。ｐＫａが２以上であることで、分散剤の酸性度が適当な範囲となり、熱硬化性樹脂成分中のエポキシ樹脂の反応が抑制されやすくなる場合がある。従って、未硬化状態の成形物が貯蔵された場合に、貯蔵安定性が向上する傾向にある。ｐＫａが１０以下であることで、分散剤としての機能が充分に果たされ、得られる硬化物である放熱シートの熱伝導性および絶縁破壊特性が充分に高められる傾向にある。
【０１４６】
水素結合性を有する水素原子を含む官能基は、カルボキシル基又はリン酸基であることが好ましい。これらの官能基であれば、放熱シートの熱伝導性および絶縁破壊特性をより一層高めることができる。
【０１４７】
分散剤としては、具体的には、ポリエステル系カルボン酸、ポリエーテル系カルボン酸、ポリアクリル系カルボン酸、脂肪族系カルボン酸、ポリシロキサン系カルボン酸、ポリエステル系リン酸、ポリエーテル系リン酸、ポリアクリル系リン酸、脂肪族系リン酸、ポリシロキサン系リン酸、ポリエステル系フェノール、ポリエーテル系フェノール、ポリアクリル系フェノール、又はポリシロキサン系フェノール等が挙げられる。分散剤は、１種のみが用いられてもよく、２種以上が併用されてもよい。
【０１４８】
熱可塑性樹脂としては、一般的に知られる如何なる熱可塑性樹脂も使用することが可能である。例えば、ポリエチレン、ポリプロピレン、ポリスチレン、ポリ塩化ビニル、（メタ）アクリル樹脂、エチレン−酢酸ビニル共重合体、エチレン−ビニルアルコール共重合体などのビニル系ポリマー、ポリ乳酸樹脂、ポリエチレンテレフタレート、ポリブチレンテレフタレートなどのポリエステル、ナイロン、ポリアミドアミンなどのポリアミド、ポリビニルアセトアセタール、ポリビニルベンザール、ポリビニルブチラール樹脂などのポリビニルアセタール樹脂、アイオノマー樹脂、ポリフェニレンエーテル、ポリフェニレンサルファイド、ポリカーボネート、ポリエーテルエーテルケトン、ポリアセタール、ＡＢＳ樹脂、ＬＣＰ（液晶ポリマー）、フッ素樹脂、ウレタン樹脂、シリコーン樹脂、各種エラストマー、またはこれらの樹脂の変性品等が挙げられる。
【０１４９】
これらの熱可塑性樹脂としては、放熱シートの樹脂相中で、均一になるものであってもよいし、相分離してその形状が認識されるものであってもよい。相分離するものである場合、放熱シートにおける熱可塑性樹脂の形状は、粒子状であってもよいし、繊維状であってもよい。放熱シートにおいて熱可塑性樹脂の形状が認識される場合、熱可塑性樹脂が有機フィラーと認識されることもありえる。しかし、本発明において有機フィラーとは、木粉等の天然物、変性されていてもよいセルロース、デンプン、各種有機顔料などを指し、熱可塑性樹脂は有機フィラーには含まれない。
【０１５０】
熱可塑性樹脂や有機フィラーが含まれていることで、組成物に適度な伸び性を付与し、発生する応力を緩和し、温度サイクル試験でのクラックの発生を押さえることができる場合がある。
【０１５１】
熱可塑性樹脂や有機フィラーが熱硬化性樹脂に不溶である場合、本発明の組成物の粘度が上がることを防ぎ、例えば後述のようにシート状に成形する場合に、シート表面の平滑性を向上させることができる。この場合、熱硬化性樹脂に不溶な熱可塑性樹脂、有機フィラーを、大量の無機フィラーと同時に混合することで、熱可塑性で伸びのよくなる成分相を効率よく硬化物中に分散させることができ、応力を緩和しやすい。従って、硬化物の弾性率を下げることなく、硬化物にクラックが発生することを抑制することができる。これらの理由から、熱可塑性樹脂として、ナイロンなどのポリアミド樹脂、セルロース樹脂などが好ましく、特にナイロンなどのポリアミド樹脂が好ましい。
【０１５２】
硬化物である放熱シートにおいて観察することができる熱可塑性樹脂の形状が粒子状である場合、その平均粒子径の上限は、好ましくは１００μｍ以下であり、より好ましくは５０μｍ以下であり、さらに好ましくは３０μｍ以下である。平均粒子径を上記上限以下にすることで、熱伝導率の低下の恐れなしに様々な厚さのシート状硬化物を作成することができる。粒子状の熱可塑性樹脂の平均粒子径は、硬化物の断面を観察し、任意の２０個の粒子の最長径の平均値により定める。
【０１５３】
本発明の組成物は、例えば、塗布工程を経てシート状硬化物を成形する際の塗布性の向上のために、有機溶剤を含有していてもよい。
【０１５４】
本発明の組成物が含有し得る有機溶剤の例としては、メチルエチルケトン、シクロヘキサノン、プロピレングリコールモノメチルエーテルアセテート、酢酸ブチル、酢酸イソブチル、プロピレングリコールモノメチルエーテルなどが挙げられる。これらの有機溶剤は、１種のみを用いてもよく、２種以上を併用してもよい。
【０１５５】
本発明の組成物が有機溶剤を含有する場合、その含有量は、放熱シート作製時の取り扱い性等に応じて適宜決定される。通常、有機溶剤は、本発明の組成物中の固形分（溶剤以外の成分の合計）濃度が１０重量％以上、特に４０重量％以上で、９０重量％以下、特に８０重量％以下となるように用いることが好ましい。
【０１５６】
［無機フィラー］
本発明の組成物は、無機フィラーとして少なくとも本発明のＢＮ凝集粉末を含む。
【０１５７】
本発明の組成物は、本発明のＢＮ凝集粉末以外の無機フィラーを含有していてもよい。その場合、本発明のＢＮ凝集粉末以外の無機フィラーとして好ましいものに球状フィラーが挙げられる。
【０１５８】
本発明のＢＮ凝集粉末と共に用いる球状フィラーは、熱伝導率が好ましくは１０Ｗ／ｍ・Ｋ以上であり、より好ましくは１５Ｗ／ｍ・Ｋ以上であり、さらに好ましくは２０Ｗ／ｍ・Ｋ以上である。本発明のＢＮ凝集粉末と共に用いる球状フィラーは、新モース硬度が好ましくは３．１以上であり、より好ましくは５以上である。特に、本発明のＢＮ凝集粉末と共に用いる球状フィラーは、熱伝導率が２０〜３０Ｗ／ｍ・Ｋであり、新モース硬度が５〜１０であるものが好ましい。このような球状フィラーを本発明のＢＮ凝集粉末と併用することにより、得られる放熱シートの金属に対する接着力および放熱性を高めることができる。
【０１５９】
ここで「球状」とは、一般的に球形であると認識されるものであればよく、例えば、平均円形度が０．４以上を球状としてもよく、０．６以上を球形としてもよい。通常平均円形度の上限は１である。円形度の測定はその投影画像を画像処理することによって測定することができる。円形度は、例えばシスメックス社のＦＰＩＡシリーズ等で測定することができる。
【０１６０】
球状フィラーは、アルミナ、合成マグネサイト、結晶性シリカ、窒化アルミニウム、窒化ケイ素、炭化ケイ素、酸化亜鉛および酸化マグネシウムからなる群から選択された少なくとも１種であることが好ましい。これらの好ましい球状フィラーの使用により、得られる放熱シートの放熱性をより一層高めることができる。
【０１６１】
球状フィラーの平均粒子径は、０．５μｍ以上、４０μｍ以下の範囲内にあることが好ましい。平均粒子径が０．５μｍ以上であることで、加熱成形時に樹脂およびフィラーが容易に流動することが可能となり、放熱シートにおける界面接着力を高めることができると考えられる。平均粒子径が４０μｍ以下であることで、放熱シートの絶縁破壊特性を維持しやすくなる。
【０１６２】
その他の無機フィラーとしては、電気絶縁性のものを使用することができ、炭素、金属炭化物、金属酸化物および金属窒化物からなる群から選ばれる少なくとも１種の粒子が挙げられる。炭素の例としては、ダイヤモンドなどが挙げられる。金属炭化物の例としては、炭化ケイ素、炭化チタン、炭化タングステンなどが挙げられる。金属酸化物の例としては、酸化マグネシウム、酸化アルミニウム、酸化ケイ素、酸化カルシウム、酸化亜鉛、酸化イットリウム、酸化ジルコニウム、酸化セリウム、酸化イッテルビウム、サイアロン（ケイ素、アルミニウム、酸素、窒素からなるセラミックス）等が挙げられる。金属窒化物の例としては、本発明のＢＮ凝集粒子以外の窒化ホウ素、窒化アルミニウム、窒化ケイ素等が挙げられる。
【０１６３】
その他の無機フィラーの形状について制限はなく、粒子状、ウィスカー状、繊維状、板状、またはそれらの凝集体であってもよい。
【０１６４】
これらの無機フィラーは、表面処理剤により表面処理がされていてもよい。表面処理剤は、公知の表面処理剤を用いることができる。
【０１６５】
これらの無機フィラーは、１種を単独で用いてもよく、２種以上を任意の組み合わせおよび比率で混合して用いてもよい。
【０１６６】
本発明の組成物における無機フィラーの含有量は、溶剤を除く本発明の組成物１００重量％中に３０重量％以上が好ましく、４０重量％以上がより好ましく、５０重量％以上がさらに好ましい。また、無機フィラーの含有量は、９９重量％以下が好ましく、９０重量％以下がより好ましく、８０重量％以下がさらに好ましい。
無機フィラーの含有量が上記下限以上であることで、無機フィラーを含有することによる熱伝導性の向上効果や、線膨張係数の制御効果を十分に得ることができる。無機フィラーの含有量が上記上限以下であることで、硬化物の成形性や後述の複合成形体における界面接着性が得られる傾向にある。
【０１６７】
無機フィラーとして、本発明のＢＮ凝集粉末とアルミナ等の球状フィラーとを併用する場合、本発明の組成物中の本発明のＢＮ凝集粉末と球状フィラーとの含有量比は特に限定されないが、重量比で９０：１０〜１０：９０であることが好ましく、８０：２０〜２０：８０であることが好ましい。
【０１６８】
本発明のＢＮ凝集粉末を用いることによる効果を有効に得る上で、用いる無機フィラー中の３０重量％以上、特に４０重量％以上は本発明のＢＮ凝集粉末であることが好ましい。本発明においては、無機フィラーとして、本発明のＢＮ凝集粉末のみ又は、本発明のＢＮ凝集粉末と上記の球状フィラーのみを用いることが好ましい。
【０１６９】
＜本発明の組成物の製造方法＞
本発明の組成物は、本発明のＢＮ凝集粉末を含む無機フィラー、熱硬化性樹脂等の樹脂成分、および必要に応じて添加されるその他の成分を撹拌や混練によって均一に混合することによって得ることができる。混合には、例えば、ミキサー、ニーダー、単軸又は二軸混練機等の一般的な混練装置を用いることができる。混合に際しては、必要に応じて加熱してもよい。
【０１７０】
各配合成分の混合順序も、反応や沈殿物が発生するなど特段の問題がない限り任意であるが、例えば熱硬化性樹脂成分を有機溶剤（例えば、メチルエチルケトン）に混合・溶解させて樹脂液を作成し、得られた樹脂液に、無機フィラー、その他の成分を十分混合したものを加えて混合し、その後、粘度調整用として更に有機溶剤を加えて混合した後に、更に、硬化剤や硬化促進剤、或いは、分散剤等の添加剤を加えて混合する方法が挙げられる。
【０１７１】
〔放熱シート〕
本発明の組成物を用いてシート状硬化物として本発明の放熱シートを製造する方法を以下に説明する。
シート状硬化物は通常用いられる方法により製造することができる。例えば、本発明の組成物をシート状に成形して硬化させることにより得ることができる。
【０１７２】
本発明の組成物を、シート状に成形する方法は一般に用いられる方法を用いることができる。
例えば、本発明の組成物が可塑性や流動性を有する場合、該組成物を所望の形状で、例えば型へ収容した状態で硬化させることによって成形することができる。この場合、射出成形、射出圧縮成形、押出成形、圧縮成形、真空圧縮成形を利用することができる。
【０１７３】
本発明の組成物中の溶剤は、ホットプレート、熱風炉、ＩＲ加熱炉、真空乾燥機、高周波加熱機など公知の加熱方法で除去することができる。
また、シート状硬化物は、本発明の組成物の硬化物を所望の形状に削り出すことによっても得ることができる。
【０１７４】
シート状硬化物はまた、本発明の組成物のスラリー（以下「シート用スラリー」と称す。）をドクターブレード法、溶剤キャスト法又は押し出し成膜法等の方法でシート状に成形することにより得ることもできる。
【０１７５】
以下に、このシート用スラリーを用いたシート状硬化物の製造方法の一例について説明する。
【０１７６】
＜塗布工程＞
まず基材の表面に、シート用スラリーで塗膜を形成する。
即ち、シート用スラリーを用いて、ディップ法、スピンコート法、スプレーコート法、ブレード法、その他の任意の方法で基材上に塗膜を形成する。シート用スラリーの塗布には、スピンコーター、スリットコーター、ダイコーター、ブレードコーターなどの塗布装置を用いることができる。これらの装置により、基材上に所定の膜厚の塗膜を均一に形成することが可能である。
【０１７７】
基材としては、後述の銅箔やＰＥＴフィルムが一般的に用いられるが、何ら限定されるものではない。
【０１７８】
＜乾燥工程＞
シート用スラリーを塗布することにより形成された塗膜を、溶剤や低分子成分の除去のために、通常１０〜１５０℃、好ましくは２５〜１２０℃、より好ましくは３０〜１１０℃の温度で乾燥する。
乾燥温度が上記上限以下であることで、スラリー中の熱硬化性樹脂の硬化が抑制され、その後のプレスプロセスで樹脂が流れ、ボイドを除去しやすくなる傾向にある。乾燥温度が上記下限以上であると、効果的に溶剤を取り除くことができる。
【０１７９】
乾燥時間は、通常５分〜１０日間、好ましくは１０分〜３日間、より好ましくは２０分〜１日間、特に好ましくは３０分〜４時間である。乾燥時間が上記下限以上であることで、十分に溶剤を除去でき、残留溶剤がシート状硬化物内のボイドとなることを抑制できる傾向にある。乾燥時間が上記上限以下であることで、生産性が向上し、製造コストを抑制できる傾向にある。
【０１８０】
＜加圧工程＞
乾燥工程の後には、無機フィラー同士を接合させヒートパスを形成する目的、シート内のボイドや空隙をなくす目的、基材との密着性を向上させる目的等から加圧工程を行うことが望ましい。加圧工程は、基材上の乾燥膜に１０ｋｇｆ／ｃｍ２以上の加重をかけて実施することが望ましい。加重は好ましくは２０ｋｇｆ／ｃｍ２以上、より好ましくは５０ｋｇｆ／ｃｍ２以上で、好ましくは２０００ｋｇｆ／ｃｍ２以下、より好ましくは１０００ｋｇｆ／ｃｍ２、さらに好ましくは８００ｋｇｆ／ｃｍ２以下である。加圧時の加重を上記上限以下とすることにより、無機フィラーの二次粒子が破壊することなく、シート中に空隙などがない高い熱伝導性を有するシートを得ることができる。加圧時の加重を上記下限以上とすることにより、無機フィラー間の接触が良好となり、熱伝導パスを形成しやすくなるため、高い熱伝導性を有するシートを得ることができる。
【０１８１】
加圧工程では、基板上の乾燥膜を２５℃以上で加熱することが望ましい。この加熱温度は好ましくは４０℃以上、より好ましくは５０℃以上、さらに好ましくは６０℃以上で、好ましくは３００℃以下、より好ましくは２５０℃以下、さらに好ましくは２００℃以下、特に好ましくは１８０℃以下である。この温度範囲で加圧工程を行うことにより、塗膜中の樹脂の溶融粘度を低下させることができ、シート内のボイドや空隙をなくすことができる。加熱温度が上記上限以下であることで、有機成分が分解する恐れや残留溶剤が蒸気となり、ボイドを形成する恐れがなく、好ましい。
【０１８２】
加圧工程の時間は、通常３０秒以上、好ましくは１分以上、より好ましくは３分以上、さらに好ましくは５分以上で、好ましくは４時間以下、より好ましくは２時間以下、さらに好ましくは１時間以下、特に好ましくは４５分以下である。加圧時間が上記上限以下であることで、シート状硬化物の製造時間が抑制でき、生産コストを短縮できる傾向にある。一方、加圧時間が上記下限以上であることで、シート状硬化物内の空隙やボイドを十分に取り除くことができ、熱伝達性能や耐電圧特性を向上できる傾向にある。
【０１８３】
＜硬化工程＞
完全に硬化反応を行わせる硬化工程は、加圧下で行ってもよく、無加圧で行ってもよいが、加圧する場合は、上記と同様の理由から、上記の加圧工程と同様の条件で行うことが望ましい。加圧工程と硬化工程を同時に行ってもよい。
特に加圧工程と硬化工程を経るシート化工程においては、上記の範囲の加重をかけて、加圧、硬化を行うことが好ましい。
【０１８４】
このようにして形成されるシート状硬化物である本発明の放熱シートの厚さについては特に制限はないが、好ましくは５０μｍ以上、より好ましくは１００μｍ以上で、好ましくは４００μｍ以下、より好ましくは３００μｍ以下である。放熱シートの厚さが上記下限以上であることで、耐電圧特性が得られ、絶縁破壊電圧が向上する傾向にある。放熱シートの厚さが上記上限以下であることで、デバイスの小型化や薄型化が達成でき、得られる放熱シートの熱抵抗を抑制できる傾向にある。
【０１８５】
〔複合成形体〕
本発明の放熱シートは、本発明の放熱シートと金属部とを積層一体化した複合成形体として用いることができる。この場合、金属部は、本発明の放熱シートの一つの面にのみ設けられていてもよく、２以上の面に設けられてもよい。例えば、本発明の放熱シートの一方の面にのみ金属部を有するものであってもよく、両面に金属部を有するものであってもよい。また、金属部は、パターニングされていてもよい。
【０１８６】
このような複合成形体は、金属部を上記基材として用い、この基材上に、上記の方法に従って、本発明の組成物よりなるシート状物を形成することで製造することができる。
【０１８７】
複合成形体はまた、金属部とは別の基材上に形成したシート状物を基材から剥した後、金属部となる金属部材上に加熱圧着することにより製造することもできる。
この場合は、剥離剤により処理されていてもよいＰＥＴ等の基材上に塗布すること以外は上記と同様にして本発明の組成物よりなるシート状物を形成した後、このシート状物を基材から剥し取り、このシート状物を別の金属板上に載置し、或いは２枚の金属板間に挟んだ状態で、プレスすることにより一体化すればよい。
【０１８８】
金属板としては、銅、アルミニウム、ニッケルメッキされた金属等よりなる厚さ１０〜１００００μｍ程度の金属板を用いることができる。また金属板の表面は物理的に粗化処理がなされていてもよいし、化学的に表面処理剤等で処理されていてもよい。樹脂組成物と金属板の密着の観点から、これらの処理がなされていることがより好ましい。
【０１８９】
〔半導体デバイス〕
本発明の半導体デバイスは、本発明の放熱シートが放熱基板として実装されたものであり、その高い熱伝導性による放熱効果と耐電圧特性で、高い信頼性のもとに、高出力、高密度化が可能である。半導体デバイスにおいて、本発明の放熱シート以外のアルミ配線、封止材、パッケージ材、ヒートシンク、サーマルペースト、はんだというような部材は従来公知の部材を適宜採用できる。
【実施例】
【０１９０】
以下、実施例により本発明を更に詳細に説明するが、本発明はその要旨を超えない限り以下の実施例に限定されるものではない。
下記の実施例における各種の条件や評価結果の値は、本発明の実施態様における好ましい範囲同様に、本願発明の好ましい範囲を示すものである。本発明の好ましい範囲は前記した実施態様における好ましい範囲と下記実施例の値または実施例同士の値の組合せにより示される範囲を勘案して決めることができる。【０１９１】
［測定条件］
以下の実施例及び比較例における各種特性や物性は以下に記載の方法で測定した。【０１９２】
＜ＢＮ凝集粉末の体積平均粒子径（Ｄ５０）＞
Ｍａｌｖｅｒｎ社製「Ｍｏｒｐｈｏｌｏｇｉ」を用いてＢＮ凝集粉末のＤ５０（μｍ）を測定した。【０１９３】
＜ＢＮ凝集粉末のタップ密度＞
加熱焼成後の試料を風力分級し、体積平均粒子径で１００μｍ未満の粉末試料を準備した。この試料を１０ｍｌメスシリンダーに入れ、試料体積が一定になるまで、手動にてタッピングを行い、試料の重量をタッピング後の体積で除すことにより、タップ密度を算出した。上記方法は１０ｍｌメスシリンダーを用いる以外はＪＩＳ  Ｒ１６２８に準じる方法で行った。【０１９４】
＜ＢＮ凝集粉末の粒子間隙容積,ＢＮ凝集粒子の粒子内空隙率＞
水銀ポロシメーターを用いた水銀圧入測定から求めた。マイクロメリテックス社製・オートポアIVを用いて、試料を減圧下（５０μｍＨｇ以下）で１０分間減圧処理をした後、粉密度、全細孔容積を求め、また、水銀圧入退出曲線を測定した。細孔を円筒と仮定して、その細孔径２．０μｍ以上の領域（分割径）の細孔容積を粒子間隙容積として算出した。
全細孔容積から粒子間隙容積を差し引いて粒子内細孔容積を求め、粉の体積（１／粉密度）に対する粒子内細孔容積の割合を粒子内空隙率とした。
なお、水銀圧入測定はＪＩＳ  Ｒ１６５５に準拠した方法で実施し、ＢＮの表面張力４８５ｄｙｎ／ｃｍ２、接触角１４０°、測定温度は２３〜２６℃とした。【０１９５】
＜ＢＮ凝集粉末の圧縮破壊強度＞
株式会社島津社製  島津微小圧縮試験機ＭＣＴ−５１０を使用し、室温（２０〜３０℃）において、試験力９８ｍＮ、負荷速度４．８４ｍＮ／ｓｅｃ、上部加圧圧子に平面φ１００μｍを使用して行った。粒子径５０μｍ前後のＢＮ凝集粒子１粒を選別して試験を行い、これを５回実施し、５回の平均値で圧縮破壊強度を求めた。破壊強度は下記の式を用いて算出した。
Ｃｓ＝２．４８／πｄ２
Ｃｓ：圧縮破壊強度（ＭＰａ）
Ｐ：破壊試験力（Ｎ）
ｄ：粒子径（ｍｍ）【０１９６】
＜シート状成形体の厚み方向熱伝導率＞
放熱シートの熱伝導率は、以下の装置と条件で、厚みの異なる４つのシートの熱抵抗値を測定し、シートの厚みに対する熱抵抗値で表される傾きから、定常法での熱伝導率を測定した（ＡＳＴＭＤ５４７０準拠）。
（１）厚み：Ｍｅｎｔｏｒ  Ｇｒａｐｈｉｃｓ社製  Ｔ３Ｓｔｅｒ−ＤｙｎＴＩＭを用いた際のプレス圧力を３４００ｋＰａとしたときの厚み（μｍ）
（２）測定面積：Ｍｅｎｔｏｒ  Ｇｒａｐｈｉｃｓ社製  Ｔ３Ｓｔｅｒ−ＤｙｎＴＩＭを用いた際の、熱を伝達する部分の面積（ｃｍ２）
（３）熱抵抗値：Ｍｅｎｔｏｒ  Ｇｒａｐｈｉｃｓ社製  Ｔ３Ｓｔｅｒ−ＤｙｎＴＩＭを用いて、プレス圧力３４００ｋＰａで押したときの熱抵抗値（Ｋ／Ｗ）
（４）熱伝導率：厚みの異なる４つのシートの熱抵抗値を測定し、下記の式から熱伝導率（Ｗ／ｍ・Ｋ）を算出した。
式：熱伝導率（Ｗ／ｍ・Ｋ）＝１／（（傾き（熱抵抗値／厚み）：Ｋ／（Ｗ・μｍ））×（面積：ｃｍ２））×１０−２【０１９７】
＜シート状成形体の耐電圧特性＞
厚さ１５０μｍのシート状成形体について、絶縁油中にて、１分ごとに５００Ｖずつ昇圧していき、サンプルが破壊される電圧を求めた。【０１９８】
［ＢＮスラリーからのＢＮ凝集粉末の作製・評価］
以下の実施例及び比較例で用いたＢＮ凝集粒子は以下の方法で作製し、評価した。【０１９９】
＜ＢＮスラリーの調製＞
（原料）
原料ｈ−ＢＮ粉末（粉末Ｘ線回折測定により得られる（００２）面ピークの半値幅が２θ＝０．６７°、全酸素濃度＝７．５重量％、比表面積１１６ｍ２/ｇ、全細孔容積０．７５４ｃｍ３/ｇ）：１００００ｇ
バインダー（多木化学（株）製「タキセラムＭ１６０Ｌ」、固形分濃度２１重量％）：１１４９６ｇ
界面活性剤（花王（株）製界面活性剤「アンモニウムラウリルサルフェート」、固形分濃度１４重量％）：２５０ｇ【０２００】
（スラリーの調製）
原料ｈ−ＢＮ粉末を樹脂製のボトルに所定量計量し、次いでバインダーを所定量添加した。さらに、界面活性剤を所定量添加した後、ジルコニア製のセラミックボールを添加して、ポットミル回転台で１時間撹拌し、スラリーを調製した。【０２０１】
＜造粒＞
ＢＮスラリーからの造粒は、株式会社プリス社製スプレードライヤーＰ２６０を用いて、ディスク回転数１５０００〜２００００ｒｐｍ、乾燥温度８５℃で実施した。【０２０２】
＜ＢＮ凝集粒子の作製＞
上記ＢＮ造粒粉末を、蓋付き黒鉛ルツボに入れ、窒素ガスを導入しながら２０００℃まで６３℃／時で昇温し、２０００℃到達後、そのままの温度を維持し、窒素ガスを導入しながら５時間保持した。その後、室温まで冷却し、加熱処理済みの試料を得た。
黒鉛ルツボ内の加熱済み試料を、黒鉛ルツボ内壁面側（上層、側周層、下層）から、１ｃｍの外部分をサンプル（Ａ）、サンプル（Ａ）部分よりも１ｃｍ内層部分をサンプル（Ｂ）、サンプル（Ｂ）部分からさらに１ｃｍの内層部分をサンプル（Ｃ）として、それぞれを分割して取り分けた。サンプル（Ｃ）は、黒鉛ルツボ内壁面側（上層、側周層、下層）から２ｃｍ内側の部分である。【０２０３】
＜分級＞
上記分割して取り分けた加熱処理済みのＢＮ凝集粉末を、風力分級した。風力分級は、日清エンジニアリング（株）製ＡＣ−１５を用いて行い、各分割サンプル（Ａ），（Ｂ）、（Ｃ）それぞれについて、１００μｍ未満の粒子と１００μｍ以上の粒子に分級した。【０２０４】
＜評価＞
分級後、１００μｍ未満の粒子について、上記方法に従い、タップ密度、粒子間隙容積、粒子内空隙率及び圧縮破壊強度の測定を行った。また、平均粒子径を測定した。各分割サンプル（Ａ），（Ｂ）、（Ｃ）をそれぞれサンプルＮｏ．（Ａ）−１〜（Ａ）−２、（Ｂ）−１、（Ｃ）−１〜（Ｃ）−５とし、測定結果を表１に示す。【０２０５】
【表１】
2020175377.tif 000005
【０２０６】
なお、サンプルＮｏ．（Ａ）−１〜（Ａ）−２、（Ｂ）−１及び（Ｃ）−１〜（Ｃ）−５のＢＮ凝集粉末は、いずれもカードハウス構造を有することを、ＳＥＭ観察により確認した。【０２０７】
［シート状成形体の作製と評価］
以下の実施例及び比較例では、上記で得られた（Ａ）−１〜（Ａ）−２、（Ｂ）−１、（Ｃ）−１〜（Ｃ）−５のＢＮ凝集粉末をそれぞれ無機フィラーとして用いて、以下の方法でＢＮ凝集粉末含有樹脂組成物を調製し、シート状成形体を製造した。【０２０８】
＜ＢＮ凝集粉末含有樹脂組成物の調製＞
用いた原材料は以下の通りである。【０２０９】
＜熱硬化性樹脂成分＞
樹脂成分１：特開２００６−１７６６５８号公報の実施例に開示されるエポキシ樹脂の製造方法に準拠して製造した、構造（２）（Ｒ３＝構造（４））および構造（３）（Ｒ４，Ｒ５，Ｒ６，Ｒ７＝メチル基）を有する特定エポキシ樹脂
ポリスチレン換算の重量平均分子量：３０，０００
エポキシ当量：９，０００ｇ／当量
樹脂成分２：三菱ケミカル社製  ビスフェノールＦ型固形エポキシ樹脂
ポリスチレン換算の重量平均分子量：６０，０００
樹脂成分３：三菱ケミカル社製  ビスフェノールＡ型液状エポキシ樹脂
樹脂成分４：ナガセケムテックス社製  一分子当たりグリシジル基を４個以上有する構造を含む多官能エポキシ樹脂
樹脂成分５：三菱ケミカル社製  水添ビスフェノールＡ型液状エポキシ樹脂
樹脂成分６：三菱ケミカル社製  ｐ−アミノフェノール型液状エポキシ樹脂【０２１０】
＜硬化剤成分＞
硬化剤１：明和化成社製「ＭＥＨ−８０００Ｈ」
フェノール樹脂系硬化剤【０２１１】
＜硬化触媒成分＞
硬化触媒１：四国化成社製「２Ｅ４ＭＺ−Ａ」
２，４−ジアミノ−６−［２’−エチル−４’−メチルイミダゾリル−（１７’）］−エチル−ｓ−トリアジン
（窒素原子を含有する複素環構造としてトリアジン環を有する化合物）
分子量：２４７
硬化触媒２：四国化成社製「Ｃ１１Ｚ−ＣＮ」
１−シアノエチル−２−ウンデシルイミダゾール
分子量：２７５【０２１２】
＜無機フィラー成分＞
無機フィラー１：ＢＮ凝集粉末（Ｃ）−１〜（Ｃ）−５
無機フィラー２：ＢＮ凝集粉末（Ｂ）−１
無機フィラー３：ＢＮ凝集粉末（Ａ）−１〜（Ａ）−２
無機フィラー４：アドマテックス社製、球状アルミナ粒子
新モース硬度：９
体積平均粒子径：６．５μｍ
熱伝導率：２０〜３０Ｗ／ｍ・Ｋ【０２１３】
＜実施例１＞
自転公転式撹拌装置を用いて、樹脂成分１：７．０２重量％、樹脂成分３：７．０２重量％、樹脂成分４：６．６７重量％、硬化剤１：７．３７重量％、硬化触媒１：０．４２重量％、無機フィラー１：５１．１４重量％、無機フィラー４：２０．３５重量％となるように混合物を調製した。また上記混合物を調製する際、上記混合物が塗布スラリーのうち、６２．８重量％（固形分濃度）となるように、メチルエチルケトンとシクロヘキサノンを各１８．６重量％ずつ用いた。
得られた塗布スラリー（シート用スラリー）をドクターブレード法でＰＥＴ製基材に塗布し、６０℃で１２０分間加熱乾燥を行った後に、４２℃、１５００ｋｇｆ／ｃｍ２で１０分間プレスを行い、厚さ１５０μｍのシート状成形体を得た。シート状成形体中のメチルエチルケトンおよびシクロヘキサノンの合計の含有量は１重量％以下であった。【０２１４】
得られたシート状成形体の熱伝導率と耐電圧特性を測定し、結果を表２に示した。【０２１５】
＜実施例２〜６、比較例１〜２＞
実施例１の方法に準拠し、表２に示す組成にて、それぞれシート状成形体を作製し、その評価を行った。結果を表２に示した。【０２１６】
【表２】
2020175377.tif 000006
【０２１７】
表２より、タップ密度及び粒子間隙容積が特定の範囲の本発明のＢＮ凝集粉末を用いることにより、熱伝導性と耐電圧特性に優れた放熱シートを実現できることが分かる。【０２１８】
本発明を特定の態様を用いて詳細に説明したが、本発明の意図と範囲を離れることなく様々な変更が可能であることは当業者に明らかである。
本出願は、２０１９年２月２７日付で出願された日本特許出願２０１９−０３４５１８に基づいており、その全体が引用により援用される。
【国際調査報告】
2020175377.tif 000007
2020175377.tif 000008
2020175377.tif 000009
2020175377.tif 000010